(57)【特許請求の範囲】
【請求項１】
一対のファスナーテープ３の側縁１１側の表面にファスナーエレメント５を取付け、左右のファスナーエレメント５を噛合させた後、組合された一対のファスナーテープ３の裏面に低融点樹脂層１２と高融点樹脂層１３とから構成された積層合成樹脂フィルム４を、低融点樹脂層１２がファスナーテープ３面と対面して接する状態で、加熱加圧し、低融点樹脂層１２をファスナーテープ３へ溶着させた後、左右のファスナーテープ３間における積層合成樹脂フィルム４を切断し、ファスナーチェン１を作製することを特徴とする防水性を有するスライドファスナーの製造方法。
【請求項２】
一対のファスナーテープ３に取付けた左右のファスナーエレメント５を噛合させた後、左右のファスナーテープ３を左右に引張るか、またはテープ３側へ山形状に張出させ、ファスナーテープ３の対向縁に間隙が生ずる形態に保持して積層合成樹脂フィルム４を溶着してなる請求項１記載の防水性を有するスライドファスナーの製造方法。
【発明の詳細な説明】
【０００１】
【発明の属する技術分野】
この発明は、スライドファスナーにおけるファスナーテープに防水機能を具備させて、スキーウエア、スポーツバッグなどの開閉具として用いる防水性を有するスライドファスナーの製造方法に関するものである。
【０００２】
【従来の技術】
従来、左右一対のファスナーテープの一面に合成樹脂フィルムを溶着したファスナーテープはよく知られている。たとえば図１９に示すように左右一対のファスナーテープの下面に全面を被覆するように合成樹脂フィルムを重合して被着し、ファスナーテープの側縁に芯紐を止着し、この止着部にファスナーエレメントを装着した防水性を具備したスライドファスナーが実公昭４０−１７５４９号公報に開示されている。
【０００３】
【発明が解決しようとする課題】
前項で述べた従来知られた、スライドファスナーにおける一対のファスナーテープの一面に合成樹脂フィルムを溶着したファスナーテープは、単層の合成樹脂フィルムをファスナーテープに対し加熱溶着させるため、合成樹脂フィルムがファスナーテープの表面に局所的に存在しなくなる。いわゆる穴明き現象が生じ、ファスナーテープの防水性が損なわれる問題があった。さらに溶融した合成樹脂フィルムがファスナーテープのみならず加熱加圧を施すための加熱加圧体にも溶着してしまうことがしばしば発生し、合成樹脂フィルムをファスナーテープへ確実に溶着させるための熱処理管理が難しいとの問題があった。
【０００４】
この発明は、上述の問題点を考慮して発明されたものであり、この発明のうち請求項１記載の発明は、ファスナーテープに溶着する合成樹脂フィルムが低融点樹脂層と高融点樹脂層とから構成された積層合成樹脂フィルムを用い、合成樹脂フィルムの穴明き現象を防ぎ、かつ合成樹脂フィルムがファスナーテープへ確実に溶着したファスナーチェンを作製することができる防水性を有するスライドファスナーの製造方法を提供することが主たる目的である。
【０００５】
請求項２記載の発明は、請求項１記載の発明の目的に加え、品質のよい防水機能を備えたファスナーチェンを的確かつ簡易に作製することができる防水性を有するスライドファスナーの製造方法を提供することが目的である。
【０００６】
【課題を解決するための手段】
前記の目的を達成するため、この発明のうち請求項１記載の発明は、スライドファスナーにおける左右一対のファスナーテープ３の対向する側縁１１の表面にファスナーエレメント５を取付け、この左右のファスナーエレメント５を噛合させた後、組合された左右のファスナーテープ３の裏面全体に、低融点樹脂層１２と高融点樹脂層１３とから構成された積層合成樹脂フィルム４を、低融点樹脂層１２がファスナーテープ３面と対面して接する状態で加熱加圧して、低融点樹脂層１２をファスナーテープ３へ溶着させた後、左右のファスナーテープ３間に介在する積層合成樹脂フィルム４を切断してファスナーチェンを作製する防水性を有するスライドファスナーの製造方法を主な構成とするものである。
【０００７】
請求項２記載の発明は、請求項１記載の発明の構成に加え、左右一対のファスナーテープ３の対向する側縁１１の表面に取付けたファスナーエレメント５を噛合させた後、左右のファスナーテープ３を左右に引張るか、またはテープ３側へ山形状に張出させ、ファスナーテープ３の対向縁に間隙が生ずる形態に保持して積層合成樹脂フィルム４を加熱加圧して溶着する防水性を有するスライドファスナーの製造方法である。
【０００８】
【発明の実施の形態】
以下、この発明の防水性を有するスライドファスナーの製造方法の実施の形態について、図面を参照しながら具体的に説明する。
【０００９】
この発明の防水性を有するスライドファスナーの製造方法に基づいて作製されるスライドファスナーは、主としてポリアミド繊維、ポリエステル繊維などの合成繊維糸を織成または編成してファスナーテープ３を作製し、このファスナーテープ３の表面に低融点樹脂層１２と高融点樹脂層１３から構成された二層の積層合成樹脂フィルム４を加熱加圧して溶着することによって防水機能を具備したスライドファスナーである。
【００１０】
図１、２に示す第１例の防水性を有するスライドファスナーは、ファスナーテープ３の側縁１１の表面にポリアミド、ポリエステルなどの合成樹脂のモノフィラメントから形成した線状タイプのコイル状ファスナーエレメント５の内部に芯紐７を挿通して、ミシンの二重環縫の縫糸６によってコイル状ファスナーエレメント５の脚部１５を縫着してファスナーストリンガー２を形成し、左右のファスナーストリンガー２を噛合させてファスナーチェン１を形成する。
【００１１】
複層合成樹脂フィルム４は図３に示すように、ウレタン系樹脂からなる低融点樹脂層１２と高融点樹脂層１３とを貼合わせ、あるいは高融点樹脂層１３に低融点樹脂層１２をコーティングして形成する。低融点樹脂層の融点は１００℃〜１４０℃で好適には１１０℃〜１３０℃である。また高融点樹脂層の融点は１５０℃〜２３０℃で、好適には１６０℃〜２００℃である。またウレタン系樹脂に代えてポリエステル系樹脂を用いてもよい。さらに積層合成樹脂フィルム４の材質に熱可塑性エラストマーを用いることにより、防水性を備えながらも柔軟なスライドファスナーチェン１とすることができる。
【００１２】
そして、図１に示すように積層合成樹脂フィルム４を低融点樹脂層１２がファスナーチェン１の裏面における一対のファスナーテープ３と対面する形に配し、積層合成樹脂フィルム４を加熱加圧してファスナーテープ３の裏面全面に溶着し、左右のファスナーテープ３の側縁１１間に架橋状に配された積層合成樹脂フィルム４を側縁１１間でカットしてファスナーチェン１を形成する。
【００１３】
カットされた積層合成樹脂フィルム４は各ファスナーテープ３の側縁１１よりも食み出し、しかも左右のコイル状ファスナーエレメント５が噛合頭部１４で噛合したとき、その噛合中心点よりも食み出した形態に形成されている。したがって左右のファスナーストリンガー２のコイル状ファスナーエレメント５が噛合ったとき、ファスナーテープ３の側縁１１から食み出した積層合成樹脂フィルム４が衝接して防水機能が働くように形成されている。このファスナーチェン１を使用する場合は、スライドファスナーの裏使いと称し、積層合成樹脂フィルム４が溶着された側を表面にし、コイル状ファスナーエレメント５側を裏面にして被着物に取付けて使用するものである。
【００１４】
なお、積層合成樹脂フィルム４は透明または半透明のものであってもよく、ファスナーテープ３の色彩を透かして見ることができる。さらに高融点樹脂層１３の表面にエンボス加工を施して凹凸模様や布目模様を形成したものであってもよく、それにより積層合成樹脂フィルム４の表面のつやを消すことができ、また被着物への接着性を向上させることができる。
【００１５】
防水性を有するスライドファスナーの製造方法について説明すると、ファスナーチェン１に積層合成樹脂フィルム４を溶着させる工程は、図４、５に示すようにファスナーチェン１が、ファスナーチェン供給部２２としての支軸３１に支持されたボビンに捲かれ、回転軸２９に軸着された加熱ローラ２５と、回転軸２８に軸着された加圧ローラ２６間に導通し、駆動軸３３に軸着された巻取ローラ２４にファスナーチェン１を巻取る。
【００１６】
この際ファスナーチェン供給部２２とは別個に積層合成樹脂フィルム供給部２３として設けた支軸３２に軸着されたボビンに捲かれた積層合成樹脂フィルム４を加熱ローラ２５と加圧ローラ２６間に向けて移送し、ファスナーチェン１と積層合成樹脂フィルム４の低融点樹脂層１２が対面して接する形で重合させて挿通し、ファスナーチェン１と積層合成樹脂フィルム４は加熱ローラ２５と加圧ローラ２６によって、低融点樹脂層１２が溶融してファスナーテープ３に溶着する結果、積層合成樹脂フィルム４をファスナーチェン１に装着することができる。
【００１７】
そして積層合成樹脂フィルム４を溶着したファスナーチェン１は巻取ローラ２４に巻取る寸前の工程の切断部２１に配したカッター３０によって、ファスナーテープ３の対向する側縁１１間に架橋状に配された積層合成樹脂フィルム４を側縁１１間の中央でカットして、一体的であったファスナーチェン１を左右のファスナーストリンガー２に分離可能に形成する。
【００１８】
溶着工程においては、図５に示すように加圧ローラ２６の表面中央に凹溝部２７が凹設されて、ファスナーチェン１の噛合したコイル状ファスナーエレメント５を嵌入しガイドするように形成されている。また積層合成樹脂フィルム４は溶着の際、低融点樹脂層１２のみが溶融し接着され、高融点樹脂層１３は溶融されないから加熱加圧による穴明き現象が生じず表面が平滑である。
【００１９】
図６に示すファスナーチェン１に積層合成樹脂フィルム４を溶着させる工程は、前記工程と多少異なり、ファスナーチェン１における左右のファスナーテープ３が対向する側縁１１間にやや多い量の積層合成樹脂フィルム４が存在するようにファスナーテープ３と積層合成樹脂フィルム４を溶着させて防水性を高めたところに特徴がある。すなわち図５に示す加圧ローラ２６の表面を中央に向って漸次突出する山形状に形成し、一方対設する加熱ローラ２５の表面を中央に向って漸次深くなるなだらかな逆への字面に形成し、この加圧ローラ２６と加熱ローラ２５間をファスナーチェン１を通過させることによって、左右のファスナーテープ３の側縁１１間が拡張され、通常の側縁１１間の寸法より長い寸法の積層合成樹脂フィルム４を側縁１１間に架橋状に配置することができる。これにより側縁１１間に積層合成樹脂フィルムを切断した後においては、積層合成樹脂フィルム４の切断端面が強く衝合して隙間を塞ぎ、切断端面からの水漏れを防いで、ファスナーテープ３間の側縁１１における防水効果を高めることができる。なお、左右のファスナーストリンガー２が噛合するファスナーチェン１におけるファスナーテープ３をそれぞれ左右に引張ることによって、ファスナーチェン１の側縁１１間を拡張するものであってもよい。
【００２０】
図７に示したのは線状ファスナーエレメント５の変形例を示したものであり、線状ファスナーエレメント５は合成樹脂のモノフィラメントをジグザグ状に形成し、その中央部分を折曲した一般にジグザクタイプと称するジグザグ状ファスナーエレメント５をファスナーテープ３の側縁１１側の表面に縫着したものであり、上下の脚部１５間に芯紐７を介在させて挟持し、この芯紐７部分を二重環縫の縫糸６によって縫着する。このファスナーストリンガー２を左右噛合させてファスナーチェン１を形成し、ファスナーチェン１の裏面全面に積層合成樹脂フィルム４を溶着し、左右のファスナーテープ３の側縁１１間で溶着された積層合成樹脂フィルム４をカットし、左右に分離可能に形成したものであり、このファスナーストリンガー２も裏使い用として用いる。
【００２１】
図８に示す第２例の防水性を有するスライドファスナーのファスナーストリンガー２は、ファスナーテープ３におけるコイル状ファスナーエレメント５が縫着された側に積層合成樹脂フィルム４を溶着したタイプのファスナーストリンガー２である。ファスナーテープ３の表面に低融点樹脂層１２と高融点樹脂層１３からなる二層の積層合成樹脂フィルム４を配するが、低融点樹脂層１２をファスナーテープ３に対面する形で載置して加熱加圧して溶着させると同時に、ファスナーテープ３の側縁１１から積層合成樹脂フィルム４が食み出す形態に溶着する。
【００２２】
積層合成樹脂フィルム４を溶着したファスナーテープ３の側縁１１の表面にコイル状ファスナーエレメント５の脚部１５を二重環縫の縫糸６によって縫着してファスナーストリンガー２を完成させる。このファスナーストリンガー２を使用するときは、コイル状ファスナーエレメント５が被着物の表側に現れるようにして用いる。また縫糸６自体に撥水加工を施すことによって、水が縫糸６に浸透してファスナーテープ３の裏面側にまで至ることがなく、防水効果を一層高めることができる。
【００２３】
図９に示す変形例のファスナーストリンガー２は、ファスナーテープ３の側縁１１の表面にコイル状ファスナーエレメント５を縫糸６によって縫着し、この縫糸６部分のファスナーテープ３の裏面に合成樹脂製シール材９または合成樹脂製塗料９を塗布して縫糸６に沿って侵入する水がファスナーテープ３の裏面側へ漏れないようにして防水効果を高めたファスナーストリンガー２である。
【００２４】
図１０に示す変形例のファスナーストリンガー２は、ファスナーテープ３の表面に積層合成樹脂フィルム４を溶着したファスナーテープ３の側縁１１の表面にコイル状ファスナーエレメント５を縫糸６によって縫着し、この縫着された縫糸６部分のファスナーテープ３の裏面に合成樹脂フィルム８を接着または溶着して縫糸６部分に防水加工を施し、防水効果を高めたファスナーストリンガー２である。なお合成樹脂フィルム８の端縁を積層合成樹脂フィルム４に接合させることもできる。
【００２５】
図１１に示す変形例のファスナーチェン１は、ファスナーテープ３の表面および裏面の全体に積層合成樹脂フィルム４を配置し、加熱加圧してファスナーテープ３に溶着し、積層合成樹脂フィルムを表裏に溶着したファスナーテープ３の側縁１１の表面にコイル状ファスナーエレメント５を縫糸６によって縫着したファスナーチェン１である。そして積層合成樹脂フィルム４の端縁が左右のコイル状ファスナーエレメント５が噛合する中心点よりも食み出す形態にファスナーテープ３へ溶着し、左右のファスナーストリンガー２の衝接面における防水化を図ったものである。
【００２６】
図１２に示す変形例のファスナーストリンガー２は、図１１に示したファスナーストリンガー２のコイル状ファスナーエレメント５を二重環縫の縫糸６によってファスナーテープ３に縫着するが、この二重環縫の縫糸６のうちニードル糸１８に熱溶融糸を用いることにより、ニードル糸１８を加熱溶融して積層合成樹脂フィルム４に溶着し、あるいはニードル糸１８の周辺の隙間を埋装してニードル糸１８周辺の防水化を図ったものである。なおルーパー糸１７にも熱溶融糸を用いることもできる。
【００２７】
図１３に示す第３例の防水性を有するスライドファスナーのファスナーストリンガー２は、ファスナーテープ３の表面に低融点樹脂層１２と高融点樹脂層１３からなる積層合成樹脂フィルム４を全面に溶着し、このファスナーテープ３に溶着された積層合成樹脂フィルム４上に一対のコイル状ファスナーエレメント５を一定間隔において対向させ、すなわち噛合頭部１４側が一定間隔で対向する形で二重環縫の縫糸６によって縫着し、ファスナーテープ３を一対のコイル状ファスナーエレメント５間の間隙部分で二つ折りにして重合し、ファスナーテープ３の対向面を合成樹脂接着剤１０により接着したコイル状ファスナーエレメント５が表裏に存在するファスナーストリンガー２である。
【００２８】
このファスナーストリンガー２は、ファスナーテープ３を二つ折りにして重合する際、ファスナーテープ３の側縁１１における積層合成樹脂フィルム４の端縁が左右のコイル状ファスナーエレメント５の噛合頭部１４よりも食み出す形態に形成することによって、気密、水密性の高い防水性を備えたスライドファスナーに仕上げることができる。
【００２９】
図１４に示す変形例のファスナーストリンガー２は、図１３に示したファスナーストリンガー２におけるファスナーテープ３の重合部分をコイル状ファスナーエレメント５を縫着した部分に限定することによって原材料コストの削減を図ったファスナーストリンガー２であり、また図１５に示す変形例のファスナーストリンガー２は、ファスナーテープ３に溶着した積層合成樹脂フィルム４の端縁を左右のコイル状ファスナーエレメント５が噛合したとき、噛合中心点よりも僅かに食み出す形態に形成したものである。
【００３０】
図１６に示す第４例のファスナーストリンガー２は、ファスナーテープ３の側縁１１にコイル状の線条ファスナーエレメント５をファスナーテープ３の織成と同時に織込んで取付けたものである。そしてファスナーテープ３の裏面には、低融点樹脂層１２と高融点樹脂層１３とから構成される積層合成樹脂フィルム４がファスナーテープ３の側縁１１より食み出す形態に溶着されている。なおコイル状の線条ファスナーエレメント５をファスナーテープ３の側縁１１に編込んで取付け、そのファスナーテープ３の裏面に積層合成樹脂フィルム４を溶着するものであってもよい。
【００３１】
図１７に示す第５例のファスナーチェン１は、ファスナーテープ３の側縁１１上に隆起条の芯部７ａを形成し、金属製の単体のファスナーエレメント５を芯部７ａに加締めて取付けたものである。そしてファスナーテープ３の裏面には低融点樹脂層１２と高融点樹脂層１３とから構成される積層合成樹脂フィルム４が１対のファスナーテープ３の側縁１１より食み出す形態に溶着され、各ファスナーテープ３に溶着された積層合成樹脂フィルム４が側縁部１１間で衝接している。なお合成樹脂製の単体のファスナーエレメントを射出成形手段により芯部７ａへ直接取付けるものであってもよい。
【００３２】
図１８は、積層合成樹脂フィルム４の変形例を示すものであり、積層合成樹脂フィルム４は低融点樹脂層１２と高融点樹脂層１３とに加え、高融点樹脂層の表面にさらに合成樹脂層２０を配備させたものである。たとえばこの積層合成樹脂フィルム４は低融点樹脂層１２が１００℃〜１５０℃、高融点樹脂層１３が１５０℃〜２００℃、そして合成樹脂層２０が２００℃〜２２０℃の融点を有するものである。合成樹脂層２０はファスナーチェンの用途に応じて適時積層されるものであり、２２０℃より高い融点を有する場合や、エンボス加工等により表面に凹凸模様や布目模様を施したり、あるいは紫外線防止機能を備えさせたものであってもよい。
【００３３】
【発明の効果】
この発明の防水性を有するスライドファスナーの製造方法は、以上説明したとおりの構成であり、この構成によって下記の効果を奏するものである。
【００３４】
この発明のうち請求項１記載の発明は、一対のファスナーテープの側縁側の表面にファスナーエレメントを取付け、左右の線状ファスナーエレメントを噛合させた後、組合されたファスナーテープの裏面に低融点樹脂層と高融点樹脂層とからなる積層合成樹脂フィルムを低融点樹脂層がファスナーテープ面と対面して接する状態で加熱加圧し、低融点樹脂層をファスナーテープへ溶着させた後、左右のファスナーテープ間における積層合成樹脂フィルムを切断しファスナーチェンを作製したことによって、ファスナーテープに防水性を付与するとともに合成樹脂フィルムの表面に加熱溶融によって局所的に合成樹脂フィルムの存在しない部分が発生する、いわゆる穴明き現象が生じることを防ぎ、かつ積層合成樹脂フィルムをファスナーテープへ確実に溶着させることができる体裁のよいスライドファスナーを簡易な製造工程で的確に作製できる効果がある。
【００３５】
請求項２記載の発明は、請求項１記載の発明の効果に加え、一対のファスナーテープに取付けた左右のファスナーエレメントを噛合させた後、左右のファスナーテープを左右に引張るか、またはテープ側へ山形状に張出させ、ファスナーテープの対向縁に間隙が生ずる形態に保持して積層合成樹脂フィルムを溶着したことによって、簡易な製造工程によりファスナーテープの側縁間における防水機能をより高めることができる効果があるなど、この発明が奏する効果はきわめて顕著である。
【図面の簡単な説明】
【図１】防水性を有するスライドファスナーの第１例のファスナーチェンの断面図である。
【図２】同上ファスナーチェンの平面図である。
【図３】同上ファスナーチェンに積層合成樹脂フィルムを溶着前の過程における断面図である。
【図４】同上ファスナーチェンの製造工程を示す概略図である。
【図５】同上ファスナーチェンの製造工程における加熱加圧過程を示す斜視図である。
【図６】同上ファスナーチェンに積層合成樹脂フィルムを溶着する変形例を示す溶着前の過程における断面図である。
【図７】同上ファスナーチェンの線状ファスナーエレメントの変形例を示すファスナーストリンガーの断面図である。
【図８】防水性を有するスライドファスナーの第２例のファスナーストリンガーの断面図である。
【図９】同上ファスナーストリンガーの変形例を示すファスナーストリンガーの断面図である。
【図１０】同上ファスナーストリンガーの変形例を示すファスナーストリンガーの断面図である。
【図１１】同上ファスナーストリンガーの変形例を示すファスナーチェンの断面図である。
【図１２】同上ファスナーストリンガーの変形例を示すファスナーストリンガーの断面図である。
【図１３】防水性を有するスライドファスナーの第３例のファスナーストリンガーの断面図である。
【図１４】同上ファスナーストリンガーの変形例を示すファスナーストリンガーの断面図である。
【図１５】同上ファスナーストリンガーの変形例を示すファスナーストリンガーの断面図である。
【図１６】防水性を有するスライドファスナーの第４例のファスナーストリンガーの平面図である。
【図１７】防水性を有するスライドファスナーの第５例のファスナーストリンガーの断面図である。
【図１８】積層合成樹脂フィルムの変形例を示す要部拡大断面図である。
【図１９】公知の防水性を有するスライドファスナーの断面図である。
【符号の説明】
１        ファスナーチェン
２        ファスナーストリンガー
３        ファスナーテープ
４        積層合成樹脂フィルム
５        ファスナーエレメント
６        縫糸
１１        側縁
１２        低融点樹脂層
１３        高融点樹脂層
【図１】
0003580725.tif 000002
【図２】
0003580725.tif 000003
【図３】
0003580725.tif 000004
【図４】
0003580725.tif 000005
【図５】
0003580725.tif 000006
【図６】
0003580725.tif 000007
【図７】
0003580725.tif 000008
【図８】
0003580725.tif 000009
【図９】
0003580725.tif 000010
【図１０】
0003580725.tif 000011
【図１１】
0003580725.tif 000012
【図１２】
0003580725.tif 000013
【図１３】
0003580725.tif 000014
【図１４】
0003580725.tif 000015
【図１５】
0003580725.tif 000016
【図１６】
0003580725.tif 000017
【図１７】
0003580725.tif 000018
【図１８】
0003580725.tif 000019
【図１９】
0003580725.tif 000020